(57)【要約】【課題】明所での意匠性と暗所での意匠性の両方に優れ、緞帳等として使用するのに適した蓄光布帛を提供する。【解決手段】本発明は、蓄光剤を含む蓄光糸条と、蓄光剤を含まない繊維糸条とからなる複合構造糸が少なくとも一部に使用されている布帛であって、前記複合構造糸の総繊度が２，０００ｄｔｅｘ以上であること、及び、前記複合構造糸の総繊度に占める蓄光糸条の繊度の比率（％）をＲとし、前記繊維糸条の明度をＬとした際、Ｒ×Ｌ≧４００、及び、Ｌ／Ｒ≧０．９０の関係を満たすことを特徴とする。【選択図】なし【特許請求の範囲】
【請求項１】
蓄光剤を含む蓄光糸条と、蓄光剤を含まない繊維糸条とからなる複合構造糸が少なくとも一部に使用されている布帛であって、
前記複合構造糸の総繊度が２，０００ｄｔｅｘ以上であること、及び
前記複合構造糸の総繊度に占める蓄光糸条の繊度の比率（％）をＲとし、前記繊維糸条の明度をＬとした際、Ｒ×Ｌ≧４００、及び、Ｌ／Ｒ≧０．９０の関係を満たすこと、
を特徴とする布帛。
【請求項２】
前記複合構造糸が、４００≦Ｒ×Ｌ≦５０００、及び、１．０≦Ｌ／Ｒ≦６．０の関係を満たすことを特徴とする、請求項１に記載の布帛。
【請求項３】
前記ＬとＲのどちらか一方あるいは両方が異なる２種類以上の前記複合構造糸が使用されていることを特徴とする、請求項１又は２に記載の布帛。
【請求項４】
４００≦Ｒ×Ｌ≦５０００、及び、１．０≦Ｌ／Ｒ≦６．０の関係を満たす複合構造糸が、５種類以上使用されていることを特徴とする、請求項１〜３のいずれか１項に記載の布帛。
【請求項５】
緞帳、ラグ、じゅうたん、カーペット、壁装又はタペストリーとして使用されることを特徴とする、請求項１〜４のいずれか１項に記載の布帛。
【発明の詳細な説明】
【技術分野】
【０００１】
本発明は、蓄光性を有する布帛に関する。
【背景技術】
【０００２】
蓄光性を有する繊維は、従来から、夜釣りに適した釣糸などとして用いられており、また、近年では、明所と暗所で意匠性が異なる布帛を製造するために用いられることもある。
【０００３】
このような蓄光繊維は、着色剤（蓄光顔料以外の着色剤）を添加して着色すると、蓄光顔料の蓄光・発光性能が抑制される傾向があるため、蓄光顔料以外の着色剤は含まないものが多い。それゆえ、蓄光繊維の多くは、蓄光顔料の色に由来する薄い黄色あるいは薄い黄緑がかった白色を呈しており、色彩のバリエーションが少ないため、明所での意匠性が制限されるという問題がある。さらに、蓄光繊維は、明るいところでも発光しているため、蓄光繊維のみで布帛を構成すると、生成りのような自然な色合いの布帛にはならない。そのため、着色を希望しない場合でも、不自然な白さの布帛しか得ることができないという問題がある。
【０００４】
このような問題に対処するものとして、特許文献１には、蓄光性顔料を含有する蓄光繊維と、着色糸とが、特定の条件で合撚されている多色性複合構造蓄光繊維が開示されている。
この多色性複合構造蓄光繊維によれば、複合繊維を構成する蓄光繊維は、蓄光顔料のみを含むため、着色剤により蓄光・発光性が阻害されることはなく、他方、色彩については、複合繊維を構成する着色糸として、所望の色の繊維を用いることができる。そのため、暗所では識別可能な十分な明るさの発光が見られ、明所では様々な色の選択が可能であるとされている。
【０００５】
しかしながら、特許文献１の多色性複合構造蓄光繊維は、繊度１００ｄｔｅｘ以上５００ｄｔｅｘ以下のものを想定して開発されたものであるため、繊度が２，０００ｄｔｅｘ以上の繊維を使用する布帛（例えば、緞帳など）への使用には適さない。
【先行技術文献】
【特許文献】
【０００６】
【特許文献１】特開２００４−１０００５８号公報
【発明の概要】
【発明が解決しようとする課題】
【０００７】
それゆえ、本発明は、明所での色彩による意匠性と暗所での発光による意匠性の両方に優れ、緞帳等として使用するのに適した蓄光布帛を提供することを課題とする。
【課題を解決するための手段】
【０００８】
本発明者は、前記課題を解決するために検討した結果、蓄光剤を含む蓄光糸条と、蓄光剤を含まない繊維糸条を利用し、繊維糸条の明度（Ｌ）と、複合構造糸の総繊度に占める蓄光糸条の繊度の比率（Ｒ）との関係を適切な範囲に保つことにより、暗所での発光性と、明所での自然な色合いを両立することに成功し、本発明を完成した。
【０００９】
すなわち本発明は、蓄光剤を含む蓄光糸条と、蓄光剤を含まない繊維糸条とからなる複合構造糸が少なくとも一部に使用されている布帛であって、
前記複合構造糸の総繊度が２，０００ｄｔｅｘ以上であること、及び
前記複合構造糸の総繊度に占める蓄光糸条の繊度の比率（％）をＲとし、前記繊維糸条の明度をＬとした際、Ｒ×Ｌ≧４００、及び、Ｌ／Ｒ≧０．９０の関係を満たすこと、
を特徴とする。
【００１０】
本発明の複合構造糸は、蓄光糸条と、蓄光剤を含まない繊維糸条とからなるため、蓄光糸条の不自然な白っぽさを緩和することができる。また、繊維糸条の色が濃すぎると、蓄光糸条の蓄光性が損なわれ、発光が弱くなるが、本発明では、複合構造糸の総繊度に占める蓄光糸条の繊度の比率（Ｒ）と、繊維糸条の明度（Ｌ）との関係を、Ｒ×Ｌ≧４００とすることで、明所での色彩と、暗所での発光性の両方をバランス良く保つことができる。また、本発明の複合構造糸は、総繊度が２，０００ｄｔｅｘ以上と太いため、蓄光糸条と繊維糸条のコントラストがきつすぎると、明所ではブチ模様のように見えるが、Ｌ／Ｒ≧０．９０とすることにより、自然な色合いを保つことができる。
【００１１】
特に、４００≦Ｒ×Ｌ≦５０００、及び、１．０≦Ｌ／Ｒ≦６．０の関係を満たす布帛が好ましい。
【００１２】
また、前記布帛に、前記ＬとＲのどちらか一方あるいは両方が異なる２種類以上の前記複合構造糸を用いることにより、明所では、色のグラデーションや色模様を有し、暗所では発光性の異なる部分を有する布帛を得ることが可能になる。
【００１３】
特に、４００≦Ｒ×Ｌ≦５０００、及び、１．０≦Ｌ／Ｒ≦６．０の関係を満たす複合構造糸が、５種類以上使用されている布帛が好ましい。
【００１４】
本発明の布帛は、緞帳、ラグ、じゅうたん、カーペット、壁装又はタペストリーとして使用するのに好適である。
【発明の効果】
【００１５】
本発明の蓄光布帛は、蓄光糸条（非着色）と繊維糸条（非蓄光性）を含む複合構造糸から少なくとも一部が構成されており、前記複合構造糸における蓄光糸条の比率と、繊維糸条の明度が所定の範囲に保たれているため、明所における色彩による意匠性と、暗所における発光による意匠性の両方に優れている。
【図面の簡単な説明】
【００１６】
【図１】図１の上段は実施例で使用した繊維糸条の明度を示し、中段は蓄光糸条の比率（Ｒ）と繊維糸条の明度（Ｌ）を変えて製造した布帛の写真の一覧を示し、下段はその輝度の表を示す。中段の白枠で囲った布帛及び下段の表のグレーのマス目は、実施例２で使用した布帛とその輝度を示す。
【図２】図２に示す写真は、図１の中段の写真と同じ布帛の一覧であり、上段の布帛のうち白枠で囲った範囲が、Ｒ×Ｌ≧４００、且つ、Ｌ／Ｒ≧０．９０の関係を満たす布帛であり、下段の布帛のうち白枠で囲った範囲が、４００≦Ｒ×Ｌ≦５０００、且つ、１．０≦Ｌ／Ｒ≦６．０の関係を満たす布帛である。
【発明を実施するための形態】
【００１７】
本発明の蓄光布帛に用いられる複合構造糸は、蓄光剤を含む蓄光糸条と、蓄光剤を含まない繊維糸条とからなり、総繊度が２，０００ｄｔｅｘ（デシテックス）以上であることを特徴とする。好ましくは、総繊度が３，０００ｄｔｅｘ以上であり、より好ましくは、５，０００ｄｔｅｘ以上であり、更に好ましくは１０，０００ｄｔｅｘ以上である。総繊度が２，０００ｄｔｅｘ以上の繊維が、蓄光単糸のみからなるマルチフィラメントである場合や、蓄光性モノフィラメントである場合は、蓄光剤に由来する発光性の白さが際立つため、明所では不自然な白っぽさを呈する。
これに対して本発明の複合構造糸は、蓄光剤を含む蓄光糸条と、蓄光剤を含まない繊維糸条とからなるため、蓄光糸条が呈する発光性の白色が、繊維糸条の色により低減され、明るい場所で見た場合でも蓄光糸条による不自然な白っぽさを感じにくい。
【００１８】
前記蓄光糸条は、複数の蓄光糸からなるマルチフィラメントであっても、一本の蓄光糸からなるモノフィラメントであってもよい。蓄光性能の特に高い蓄光糸条を希望する場合は、細い複数本の繊維を撚り合せた構造を有するマルチフィラメントよりも、より粒子径の大きな蓄光剤を包含できるモノフィラメント構造を有する繊維を使用することが、より好ましい。
このようなモノフィラメント構造の蓄光糸条として、例えば、芯層と鞘層とを有する芯鞘複合モノフィラメント構造であって、前記鞘層が蓄光剤を含む軟質ポリ塩化ビニル樹脂からなる蓄光糸条を挙げることができる。前記軟質ポリ塩化ビニル樹脂としては、例えば、フタル酸ジ(2-エチルヘキシル）[略称：DEHP］及びフタル酸ジイソノニル［略称：DINP］等のフタル酸エステル系可塑剤や、ポリエステル系可塑剤等の可塑剤を５重量％以上含有しているもの、７重量％以上含有しているもの、１０重量％以上含有しているもの等を使用することができる。前記モノフィラメントの芯層は、強度のある芯材からなることが好ましい。より具体的には、芯材として総繊度２００〜１，２００ｄｔｅｘのマルチフィラメント（特に、グラスファイバー、ポリアラミド繊維、炭素繊維などの補強用長繊維を含むマルチフィラメント）を使用することがより好ましい。モノフィラメント構造の蓄光糸条の繊度は、例えば１，５００〜１２，０００ｄｔｅｘ（デシテックス）、あるいは２，０００〜１０，０００ｄｔｅｘ、３，０００〜６，０００ｄｔｅｘとすることができる。
【００１９】
他方、蓄光糸条として、複数本の蓄光糸からなるマルチフィラメントを使用することも可能である。例えば、単糸５〜４０本（あるいは、１０〜２５本）からなり、総繊度が５００〜５，０００ｄｔｅｘ、あるいは８００〜２，０００ｄｔｅｘの蓄光マルチフィラメント（例えば、樹脂としてナイロン樹脂を使用する、芯鞘構造のマルチフィラメント）を使用することができる。
【００２０】
前記蓄光糸条は、蓄光剤以外の着色剤を含まないことが好ましい。蓄光剤以外の着色剤を含まない蓄光糸条の明度（Ｌ）は、通常９０〜１００の範囲であり、特に９２〜９８の範囲が一般的である。なお、前記蓄光糸条及び繊維糸条の明度（Ｌ）は、ＪＩＳ-Ｚ-８７８１-４：２０１３に規定されるＬ*ａ*ｂ*表色系に基づくＬ*値である。このＬ*値は、蓄光糸条又は繊維糸条を白無地の厚紙に巻いた状態（厚紙地を完全に覆い隠す厚みで巻く）によって測定することができる。
【００２１】
また、前記蓄光糸条は、輝度が高いものが好ましい。具体的には、ＪＩＳ Ｚ ９１０７：２００８「安全標識−性能の分類、性能基準及び試験方法」に準拠して、蓄光糸条を厚紙に巻いた状態で（厚紙地を完全に覆い隠す厚みで巻く）、暗所に４８時間以上外光を遮断した状態で保管して、その後、常用光源蛍光ランプＤ65・２００ｌｘの照度で２０分間照射し、照射を止めてから２分後に測定した輝度が、１５０ｍｃｄ／ｍ2以上、より好ましくは２００ｍｃｄ／ｍ2以上、特に好ましくは２５０ｍｃｄ／ｍ2以上の高い輝度（残光輝度）を有する蓄光糸条が好ましい。輝度上限は特に限定されないが、例えば９００ｍｃｄ／ｍ2以下あるいは７００ｍｃｄ／ｍ2以下でよい。
【００２２】
本発明の蓄光糸条に含まれる蓄光剤（蓄光顔料）は特に限定されないが、その好ましい例として、アルカリ土類金属酸化物に希土類元素をドープさせてなる蓄光顔料が挙げられる。特に、アルミン酸ストロンチウム化合物にランタノイド系希土類元素をドープさせてなる蓄光顔料が好ましく、例えば、ジスプロシウム、ユーロピウムで賦活されたアルミン酸ストロンチウムが挙げられる。好ましい蓄光剤として、例えば、（ＳｒＡｌ2Ｏ4．ｎＢ2Ｏ3：Ｅｕ．Ｄｙ）の組成式で表されるグリーン系蓄光顔料や、（Ｓｒ4Ａｌ14Ｏ25．ｎＢ2Ｏ3：Ｅｕ．Ｄｙ）の組成式で表されるブルー系蓄光顔料が挙げられる。
【００２３】
本発明の繊維糸条は、着色されていても、着色されていなくてもよく、あるいは、着色繊維と未着色繊維の両方を含んでもよい。一般に、着色されていない糸は、黄色あるいは褐色がかった白色であるため明度が高く（色が明るく）、蓄光糸条の蓄光・発光性能を阻害しにくいため、複合構造糸における蓄光糸条の比率が少なくても、高い輝度を示す。他方、着色された繊維糸条を用いる場合、繊維糸条の色が濃いほど（明度が低いほど）、蓄光糸条の性能を損ないやすくなるため、複合構造糸が所定の輝度を発揮するためには、複合構造糸における蓄光糸条の比率を高くする必要がある。よって、所望の輝度を達成するために必要な、複合構造糸の総繊度に占める蓄光糸条の繊度の比率（Ｒ）％は、繊維糸条の明度（Ｌ）によって異なる。通常、蓄光糸条の比率（Ｒ）は、５〜７５％が好ましく、８〜６５％がより好ましく、１０〜６０％が特に好ましい。他方、繊維糸条の明度（Ｌ）は、３０〜１００が好ましく、３５〜９８がより好ましく、４０〜９５が特に好ましい。
【００２４】
また、本発明の複合構造糸は、前記ＲとＬの積（Ｒ×Ｌ）が４００以上であることを特徴とする。Ｒ×Ｌが４００以上の関係を満たす場合、その複合構造糸は、照明を落とした直後の暗闇においても視認できる輝度を有する。４００未満の場合は、輝度が不十分であり、蓄光糸条による意匠性が十分に発揮されない。より好ましいＲ×Ｌの値は５００以上である。なお、本発明に係る布帛は、緞帳、床材、壁装及びタペストリーのような装飾目的で使用されるものであるため、避難誘導標識のような高い輝度は必要がなく、消灯直後に視認できる輝度があればよい。
他方、Ｒ×Ｌの値が高すぎる場合、すなわち、繊維糸条の明度が高く（繊維糸条の色が薄く）、且つ、蓄光糸条の比率が高い場合、蓄光糸のみを使用する場合に近くなり、不自然な白っぽさを呈するため、Ｒ×Ｌの上限は５０００以下が好ましい。
【００２５】
特に、繊維糸条の明度Ｌが６０以上の場合は、Ｒ×Ｌが７００〜５０００の範囲、特に１０００〜５０００の範囲であることが好ましく、Ｌが６０未満の場合はＲ×Ｌが４００〜２０００の範囲、特に４５０〜１２００の範囲であることが好ましい。
【００２６】
また、本発明の複合構造糸は、前記ＬをＲで除した値（Ｌ／Ｒ）が０．９０以上であることを特徴とする。Ｌ／Ｒの値が０．９０未満である場合、すなわち、繊維糸条の明度が低く（繊維糸条の色が濃く）、且つ、蓄光糸条の比率が高い複合構造糸は、繊維糸条と蓄光糸条のコントラストが目立ち、明るい場所ではブチ模様のように認識されるため、たとえ暗所において所望の輝度が達成できたとしても、美感的な観点からは使用しにくい。より好ましいＬ／Ｒの値は１．０以上であり、特に１．０≦Ｌ／Ｒ≦６．０の範囲が好ましい。
【００２７】
前記繊維糸条として、例えば、レーヨン、ポリエステル、アクリル系、アクリル、綿、麻、ウール、シルク等の各種材質からなるものや、それらの糸に箔を巻きつけたものや、また飾り糸を使用することができる。繊維糸条の繊度（一本当たり）は、例えば、１，０００〜１０，０００ｄｔｅｘであり、より好ましくは２，０００〜８，０００ｄｔｅｘであり、特に好ましくは３，０００〜６，０００ｄｔｅｘである。
【００２８】
本発明の複合構造糸を構成する蓄光糸条と繊維糸条のうち、少なくともどちらか一方は複数本であることが好ましく、特に複数本の蓄光糸条と複数本の繊維糸条から構成される複合構造糸を使用することが好ましい。前記蓄光糸条と繊維糸条は、どちらも市販のものを使用することができる。複合構造糸は、蓄光糸条と繊維糸条とを引き揃えたものであっても、あるいは蓄光糸条と繊維糸条とを引き揃えて、撚りをかけたものであってもよい。撚りがなく、１本の糸として馴染みにくいことからばらけて織り難い場合は、例えば、０．５〜２．０回／ｍ程度のよりをかけてもよい。撚りがきつすぎると、縮れが発生するので、節が出来て均一な表面になり難くい。
【００２９】
複合構造糸の総繊度は、２，０００ｄｔｅｘ以上が適切であり、１０，０００〜７０，０００ｄｔｅｘの範囲が好ましく、２０，０００〜５０，０００ｄｔｅｘの範囲がより好ましい。
【００３０】
本発明の布帛は、少なくとも一部に本発明の複合構造糸を使用するものであればよい。例えば、前記複合構造糸を織り又は編み込むことにより布帛を構成することができる。布帛全体が暗所で発光する必要はないため、布帛の一部分のみを本発明の複合構造糸で構成し、他の部分を非蓄光性の糸で構成してもよい。すなわち、本発明の布帛は、本発明に係る複合構造糸のみから構成されていてもよく、あるいは、本発明に係る複合構造糸と、その他の糸（例えば、蓄光剤を含有しない糸）から構成されていてもよい。好ましい例として、布帛表面に露出する糸の５０％以上（布帛表面の面積の５０％以上）、７０％以上、あるいは９０％以上が本発明の複合構造糸からなる布帛が挙げられる。具体例として、例えば、緯糸が全て本発明に係る複合構造糸からなり、経糸が全てその他の糸からなり、緯糸のみが表面に露出している布帛が挙げられる。
【００３１】
また、本発明の布帛は、本発明の複合構造糸を複数種類含むものであってもよい。上記ＬとＲのどちらか、あるいは両方が異なる複合構造糸を用いることにより、暗所での発光性と、明所での色合いの両方にバリエーションを持たせることができる。例えば、一つの布帛に、３，４，５，６，７，８，９又は１０種あるいはそれ以上の種類の本発明の複合構造糸を使用してもよい。
【００３２】
本発明の布帛の好ましい用途として、緞帳、ラグ、じゅうたん、カーペット、壁装、タペストリー、などが挙げられる。特に緞帳が好ましい。
【００３３】
以下、実施例に基づいて本発明をより詳細に説明するが、本発明は実施例によって制限されるものではない。
【００３４】
［実施例１］
蓄光糸条として、市販の蓄光性マルチフィラメント（フジボウ小坂井株式会社製）を使用した。このマルチフィラメントは、株式会社ネモト・ルミマテリアルから販売されている長残光性蓄光顔料（商品名：ルミノーバ）を約１０重量％含むナイロン樹脂からなるマルチフィラメントである（単糸１８本からなり、総繊度は１４００ｄｔｅｘ。芯鞘構造を有し、芯鞘を構成する樹脂はナイロン樹脂）。
【００３５】
この蓄光性マルチフィラメントの輝度（残光輝度）を以下の条件で測定したところ、照明をオフにして２分後の残光輝度は、２８７ｍｃｄ／ｍ2であった。
（１）方法  JIS Z 9107:2008「安全標識-性能の分類、性能基準及び試験方法」に準拠
（２）試料形状  糸を白無地の厚紙に、13本/cmの密度で、２重に重ねて巻き測定試料とした。
（３）励起光源  蛍光灯（TOSHIBA製FL40 S・D-EDL-D65 40W）
（４）照度  200 lx
（５）照射時間  20分
（６）測定環境  暗室（照明は全てOFFの状態で実施）
（７）照度計  ミノルタ デジタル照度計 T−1
（８）輝度計  コニカミノルタ 輝度計 LS-150
（９）測定時期  消灯後２分
【００３６】
また、この蓄光性マルチフィラメントの色は、ごく薄い黄色味を帯びた白色であり、その明度を以下の条件で測定したところ、９５．１３であった。
（１）方法  JIS-Z-8781-4：2013に規定されるL*a*b*表色系に基づくL*値
（２）試料形状  糸を白無地の厚紙に、13本／cmの密度で、2重に重ねて巻回し測定試料とした。
（３）測定機器  マクベス社製「マクベス分光光度計 COLOR-EYE3100(CE-3100)」
（４）測定条件  測定孔径は25.4mmφを用いた。
【００３７】
繊維糸条としては、シルバーグレーから黒色に渡る７種類の明度（Ａ〜Ｇ）のレーヨン紡績糸を使用した。いずれも、レーヨン紡績糸綿番手３番双糸の糸であり、レーヨン紡績糸１本当たりの繊度は、３９３６ｄｔｅｘ（１９６８ｄｔｅｘ×２）である。それぞれの明度は、９２．５４（Ａ）、８１．０１（Ｂ）、６９．０２（Ｃ）、５５．１９（Ｄ）、４１．１６（Ｅ）、２９．２２（Ｆ）、及び１９．４９（Ｇ）である。明度の測定方法は、上記（２）試料形状の密度を、６．３本／ｃｍで１重に巻回し測定試料とした以外は上記と同じである。
【００３８】
前記蓄光糸条と前記繊維糸条の比率を変えて、複合構造糸を製造した。いずれの複合構造糸も、蓄光糸条と繊維糸条とを引き揃えて、約０．７回／ｍの撚りをかけて仕上げた。また、同様にして、前記繊維糸条６本のみからなる糸（蓄光糸率０）も製造した。
これらの糸を緯糸として用いて、密度１２本／寸とし、経糸には、綿糸綿番手２０番単糸を６本引き揃えた糸を更に３本撚り糸とし、密度１５本／寸とし、緯糸のみが露出する綴織にて布帛を織り上げた。
【００３９】
上記のようにして、蓄光糸率（Ｒ％)(複合構造糸の総繊度に占める蓄光糸条の繊度の比率）及び／又は繊維糸条の明度（Ｌ）が異なる４９種類の布帛を製造し、その輝度を測定した。輝度の測定条件は、試料形状が織物形状であり、励起光源の蛍光灯として、OHM社製EFD−13EXN 13Wを使用し、測定時期が消灯直後であること以外は、前述の測定条件と同じである。
【００４０】
蓄光糸率Ｒと、繊維糸条の明度Ｌ、及び輝度の測定結果を表１にまとめる。また、図１の上段に前記各繊維糸条（Ａ〜Ｇ）を白無地の厚紙に厚紙が見えないように密着させて１重に巻回した状態の写真を示し、中段に蓄光糸条と繊維糸条の割合、及び／又は繊維糸条の明度の異なる布帛の写真一覧を示し、下段に表１と同じ測定輝度の一覧を示す。
【表１】
2020094306.tif 000002
【００４１】
表１及び図１から明らかなように、明度（Ｌ）が同じ繊維糸条を使用した場合、蓄光糸率（Ｒ）が高いほど輝度は高くなった。蓄光糸率（Ｒ）が同じ場合、繊維糸条の明度が高くなるにつれて、常に輝度が高くなるわけではないものの、明度が４０以上の場合は、繊維糸条の明度が上がるにつれて（色が淡くなるにつれて）、輝度が高くなる傾向が見られた
【００４２】
総合すると、明度が低い繊維糸条を使用する場合は、蓄光糸率を高くする必要がある一方、明度が高い繊維糸条を使用する場合は、蓄光糸率が低くても、所望の輝度を達成できることが確認できた。この結果を踏まえて、Ｒ×Ｌの値を求め、輝度との関係を考察した。表２に、Ｒ×Ｌの計算値を示す。
【００４３】
【表２】
2020094306.tif 000003
【００４４】
表１に示す輝度と表２の結果から、Ｒ×Ｌの値が４００以上のものであれば、消灯直後にはっきり視認できる輝度を有することが確認できた。
【００４５】
他方、布帛の輝度が高くても、繊維糸条と蓄光糸条のコントラストがきつすぎる複合構造糸を使用すると、ブチ模様のような色模様が観察されるため、実際の使用には適さないことが分かった。このことから、繊維糸条の明度（Ｌ）と蓄光糸率（Ｒ）と、布帛の外観の関係について検討したところ、ＬをＲで除した値（Ｌ／Ｒ）が、０．９以上であることが好ましく、１．０〜６．０であることがより好ましいことが分かった。以下の表３に、Ｌ÷Ｒの計算値を示す。
【表３】
2020094306.tif 000004
【００４６】
さらに参考のため、図２の上段に、Ｒ×Ｌ≧４００、且つ、Ｌ／Ｒ≧０．９０の関係を満たす布帛を白枠で囲って示し、図２の下段に、４００≦Ｒ×Ｌ≦５０００、且つ、１．０≦Ｌ／Ｒ≦６．０の関係を満たす布帛を白枠で囲って示す。
【００４７】
［実施例２］
図１の中段に示す布帛一覧のうち、白枠で囲われた１１種の布帛と同様の蓄光糸率・繊維糸条明度の複合構造糸を緯糸に用い、緯糸のみが露出する綴織にて、緞帳を作成した。作成した緞帳は、幅１３．５ｍ、丈９．２５ｍで、目付けは３．２ｋｇ／ｍ2である。図１の下段に示す輝度の表のうちグレーのマス目に示された輝度が、中段の写真において白枠で囲われている布帛の輝度である。
【００４８】
製造した緞帳は、照明が点灯している状況下では、自然な色合いの色模様を有する緞帳として視認された。他方、照明を消した直後は、薄い黄緑色に発光する模様が浮かび上がり、この模様は輝度の高い部分と低い部分から構成されているため、発光からなるグラデーションのような模様として視認された。
【産業上の利用可能性】
【００４９】
本発明の布帛は、点灯時でも消灯時でも優れた意匠性を有するため、特に劇場や舞台で使用される緞帳のように、観客がいる状態で点灯と消灯の両方が行われる環境で使用するのに適している。
【図１】
2020094306.tif 000005
【図２】
2020094306.tif 000006